(57)【要約】ゲート誘電体（２２）として使用される金属酸化物は、ｒｆせずに気体ＨＣｌを加熱をして除去される。好ましくはハフニウム酸化物である金属酸化物は、ゲート電極（１８）の下部以外の領域で効率よく除去される。ＨＣｌを使用すると、除去されない金属酸化物（１６）の下部に境界面酸化物（２５）が形成される。金属を除去するためにその境界面酸化物は除去されて、他の境界面酸化物層（２７）によって置換される。その次に行われる注入工程は、境界面酸化物層（２７）のみを通過し、金属層は通過しない。従って、金属酸化物を介して注入する際の問題点が回避される。
2004537857.tif 000002
【特許請求の範囲】
【請求項１】
半導体基板を設ける工程と、
該半導体基板の上に金属酸化物層を形成する工程と、
該金属酸化物層の第１の部分にゲート電極をパターニングする工程と、
該半導体基板を加熱し、加熱しながら該半導体基板上にハロゲン化物を含む化学物質を流すことによって該金属酸化物の第２の部分を除去する工程であって、該金属酸化物の第２の部分は該金属酸化物層の第１の部分に隣接している、
ことからなる半導体素子を形成する方法。
【請求項２】
前記ハロゲン化物を含む化学物質は更に水素を含む請求項１に記載の方法。
【請求項３】
前記ハロゲン化物を含む化学物質がＨＣｌである請求項２に記載の方法。
【請求項４】
前記金属酸化物層がハフニウム酸化物である請求項１に記載の方法。
【請求項５】
ハロゲン化物を含む化学物質を流す前に、パターン化されたゲート電極の上に、パターン化されたＡＲＣ層を形成する工程と、
ハロゲン化物を含む化学物質を流した後に、パターン化されたＡＲＣ層を除去する工程と、
から更になる請求項１に記載の方法。
【請求項６】
前記金属酸化物層の下部に第１の境界面酸化物層を形成する工程と、
前記金属酸化物層の第２の部分を除去した後に、第１の境界面酸化物の少なくとも１部を除去する工程と、
から更になる請求項５に記載の方法。
【請求項７】
第１の境界面酸化物層の少なくとも１部の除去が、水素と弗素とを含む化学物質を使用して行われる請求項６に記載の方法。
【請求項８】
前記半導体基板の上に、第２の境界面酸化物を更に形成する請求項７に記載の方法。
【請求項９】
前記除去する工程が、約６２５℃と６７５℃の間の温度で行われる請求項１に記載の方法。
【請求項１０】
前記除去する工程が、約５０トール（Ｔｏｒｒ）の圧力で約６０秒間行われ、ハロゲン化物を含む化学物質の流速が約１ＳＬＭである請求項９に記載の方法。
【請求項１１】
前記金属酸化物層の第２の部分の除去が、反応チャンバ内で、ｒｆ活性化せずに行われる請求項１に記載の方法。
【請求項１２】
加熱が放射源を使用して行われる請求項１に記載の方法。
【請求項１３】
半導体基板を反応チャンバ内に設置する工程と、
金属酸化物層を加熱する工程と、
加熱しながら塩素含有化学物質を流す工程であって、該塩素含有化学物質は金属酸化物層の一部と反応して副産物を生成し、同副産物は該金属酸化物層からの成分からなることと、
同副生成物を反応チャンバから除去する工程と、
からなる半導体基板上の金属酸化物層を除去する方法。
【請求項１４】
半導体基板を設ける工程と、
ハフニウムと酸素とからなる金属酸化物層を該半導体基板上に形成する工程と、
放射を使用して該半導体基板を加熱し、水素と塩素とを含む化学物質を流すことによって、該金属酸化物層の一部を除去する工程と、
からなる、半導体素子の形成方法。
【請求項１５】
前記半導体基板を、約６２５℃と６７５℃の間の温度で加熱する請求項１４に記載の方法。
【請求項１６】
前記半導体基板がシリコンからなる請求項１４に記載の方法。
【請求項１７】
金属酸化物層の下部に第１の境界面酸化物層を形成する工程と、
該金属酸化物層の一部を除去した後に、該第１の境界面酸化物の少なくとも一部を除去する工程と、
から更になる請求項１６に記載の方法。
【請求項１８】
前記第１の境界面酸化物層の少なくとも一部を、水素と弗素とを含む化学物質を使用して除去する請求項１７に記載の方法。
【請求項１９】
前記半導体基板の上に第２の境界面酸化物を更に形成する請求項１８に記載の方法。
【請求項２０】
前記金属酸化物層の第２の部分の除去を、反応チャンバ内でＲＦ活性化せずに行う請求項１４に記載の方法。
【請求項２１】
半導体基板を設ける工程と、
該半導体基板の上部に金属酸化物層を形成する工程と、
該半導体基板を加熱し、気体ハロゲン化物を流すことによって、該金属酸化物層の一部を除去する工程と、
からなる、金属酸化物の形成方法。
【請求項２２】
前記気体ハロゲン化物が水素を含む請求項２１に記載の方法。
【請求項２３】
前記気体ハロゲン化物がＨＣｌである請求項２２に記載の方法。
【請求項２４】
前記気体ハロゲン化物がＨＦである請求項２２に記載の方法。
【請求項２５】
前記金属酸化物がハフニウムと酸素とを含む請求項２１に記載の方法。
【請求項２６】
前記半導体基板の加熱が、６２５℃と６７５℃の間の温度で行われる請求項２１に記載の方法。
【請求項２７】
６００℃と８００℃の間で加熱された半導体基板の上を、ｒｆ活性化せずに気体ＨＣｌを流す工程によって、半導体基板から、露出された部分およびゲート電極の下部の部分からなる金属酸化物層を選択的に除去する方法。
【請求項２８】
前記半導体基板が６２５℃と６７５℃との間の温度で加熱される請求項２７に記載の方法。
【請求項２９】
前記金属酸化物がハフニウム酸化物である請求項２８に記載の方法。
【請求項３０】
前記半導体基板が放射によって加熱される請求項２９に記載の方法。
【請求項３１】
前記金属酸化物が酸化物層を覆う請求項３０に記載の方法。
【発明の詳細な説明】
【技術分野】
【０００１】
この明細書は、２００１年１０月９日に公布された、ホブス（Ｈｏｂｂｓ）等に付与された米国特許第６，３００，２０２号「金属酸化物誘電体の選択的除去」、に関する。
【背景技術】
【０００２】
ゲート絶縁層として使用される高ｋ（誘電率）誘電体において、最も一般的なタイプの高ｋ誘電体は金属酸化物である。これらの金属酸化物は、歴史的なゲート絶縁層であるシリコン酸化物よりもはるかに高い誘電定数を有する。これらの金属酸化物の開発において、それらの金属酸化物を介して、注入法でソース／ドレインをドーピングすることが問題になってきた。すなわち、金属酸化物が、注入されるドーパントを吸収する、或いはドーパントの進行を妨げるので、これらの金属酸化物を介した注入は困難になってきた。その結果、ソース／ドレイン領域は、好ましいことではないが、浅くなり、ＰＮ接合が急峻ではなくなる。好ましい深さのソース／ドレインを達成するために注入エネルギーを増大させても、形成されるＰＮ接合の急峻性は減退したままである。急峻でないＰＮ接合の問題点は、低ドーピング濃度の領域が広くなることと電流漏れの増加による、ドーピング領域の電気抵抗の増加である。電流漏れの増加は、広い欠陥領域を更に広げて包み込む減損領域による。
【０００３】
更に、ソース／ドレインに接触するためには、金属酸化物は完全に除去されなければならない。
【発明の開示】
【発明が解決しようとする課題】
【０００４】
金属酸化物を介した注入法のこの問題点を克服するためには、ソース／ドレイン注入をする前に、金属酸化物を除去しなければならない。しかしながら、この金属酸化物の除去は、制御が困難である。金属酸化物のエッチング時間が長すぎると、下部の境界酸化物が除去されて、下部のシリコンに窪みができる。従って、シリコン基板に窪みができない、金属酸化物除去法を実現する必要がある。
【課題を解決するための手段】
【０００５】
本発明を限定ではない添付図で例示する。同様な参照は同様な部品を示す。
図中の部品は、簡単化と明確化のために、必ずしもスケール通りにはなっていない。例えば、本発明の実施例の理解を促進するために、図中の幾つかの部品の寸法は、他の部品と比較して誇張されている。
【０００６】
本発明の実施例において、放射加熱しながら、金属酸化物層上に無水塩酸（ＨＣｌ）を流すことによって、金属酸化物の選択的除去を達成した。金属酸化物は効果的に除去された。ゲート電極の下部にある境界の酸化物層は維持されて、その下部にあるシリコンは保護された。高周波電磁波を使用せずに、ＨＣｌをウエハ上に流した。この場合、高周波は無線周波数またはマイクロ波放射を意味し、ここでは「ｒｆ」と記する。
【発明を実施するための最良の形態】
【０００７】
図１は、シリコン基板１２、境界酸化物層１４、金属酸化物層１６、ゲート電極１８、および、反射防止コーティング（ＡＲＣ）２０、からなる素子構造１０を示す。ゲート電極１８のすぐ下の領域は、程度の高いカプリングを有する臨界領域であり、境界酸化物層１４が薄くなることが重要な領域である。金属酸化物１６は、約３０オングストローム厚のハフニウム酸化物が望ましい。ゲート電極１８は、適当なゲート材料でよいが、ポリシリコンが望ましい。ＡＲＣ２０は、適当な反射防止コーティング材料でよいが、シリコンの多い窒化物が望ましい。境界酸化物層１４は、ゲート電極１８の下部では、ゲート電極１８の下部ではないソース／ドレイン領域中よりも著しく薄い。ゲート電極１８は、酸素に対するマスクとしての役割を果たすので、ゲート電極の下部の領域の境界酸化物層１４の更なる成長を阻止する。
【０００８】
図２は、ゲート電極１８の下部以外の領域の金属酸化物１６を除去した後の素子構造１０を示す。残された金属酸化物１６の部分を、金属酸化物層２２として示したが、ゲート電極１８の下部のみに存在する。金属酸化物１６は、図８に示すような反応チャンバ内で選択的に除去される。
【０００９】
図８は、反応チャンバ２４、塩化水素源２８、支持台３０、放射源３２、および、上述の素子構造１０を有するウエハ３４、からなる装置２６を示す。ウエハ３４は、支持台３０上に置かれ、放射源３２で加熱される。ウエハ３４が放射熱を受けるのと同時に、ＨＣｌがウエハ３４の上を流れる。ＨＣｌにはｒｆエネルギーは印加されない。その結果、露出している金属酸化物１６は除去され、境界酸化物層１４は保存される。ウエハ３４の効果的な加熱域は６００〜８００℃である。ＨＣｌの分圧が非常に低い場合は特に、より高温度も有用である。温度が効果的温度領域の最高側にまで上がると、ゲート電極１８の下部の金属酸化物が多く除去される傾向にある。これは等方向エッチングにおいて一般的に見られるタイプのアンダーカットである。温度が効果的温度領域の最低側にまで下がると、金属酸化物の除去は遅くなる。金属酸化物の除去速度が良く、ゲート電極１８の下部の金属酸化物のアンダーカットが最小になる、良好な温度は６５０℃である。良好な動作温度域は６２５〜６７５℃である。分当たり１標準リッター（ＳＬＭ）の流速で、５０トール（Ｔｏｒｒ）の圧力で、約６０秒間、放射加熱とＨＣｌとを組合せて印加した。ＨＣｌと一緒に、不活性ガスとして、窒素（Ｎ２）を９ＳＬＭ流した。他の不活性ガスも有効である。
【００１０】
時間、温度、圧、及び流速の他の組合せでも、大きなアンダーカットなしに金属酸化物を有効に除去するのに有効であることも見出された。
実際には、放射源３２によって加熱する前に、ＨＣｌを流す。別例として、図８に示される放射加熱の代わりに、例えば対流や加熱板との接触によっても加熱される。放射加熱の利点は、比較的急速な上げ下げ時間である。
【００１１】
図３は、ＡＲＣ層２０の除去後の素子構造１０である。ＡＲＣ２０は、ドライエッチングやウェットエッチングで除去される。ドライエッチングでは、露出している酸化物層１４をある程度破壊し、基板１２のシリコンにまで達成する可能性もある。この可能性は、ウェットエッチングを使用することによって回避される。他の可能性は、金属酸化物１６の選択的除去の前にＡＲＣ２０を除去することである。シリコンの多い窒化珪素で形成されたＡＲＣ層の有効なウェットエッチングのためには、熱燐酸が効果的である。
【００１２】
図４は、弗酸（ＨＦ）中に、短時間浸漬した後の素子構造１０を示す。ＨＦ浸漬の目的は、境界酸化物１４を除去することによって、境界酸化物１４中に存在する蓄積された金属を除去し、ゲート電極１８の下部の薄い境界酸化物層２５を残すことである。その時間は約３０秒である。その時間はＨＦの濃度によって調整可能である。その時間は、境界の酸化物層１４の除去を確実にするのに十分長く、かつ、下部のシリコン基板１２を粗化するほどは長くない時間である。ゲート電極１８の下部ではない領域の境界酸化物層１４は１５〜３５オングストロームの範囲である。ＨＦ浸漬の後、脱イオン水で素子構造１０を洗浄処理し、空中に曝してもよい。その結果を図５に示した。境界酸化物層２７を有する素子構造１０は、ゲート電極１８の下部ではない領域では約８〜１５オングストロームの厚さを有する。
【００１３】
２つの注入後の素子構造１０を図６に示した。注入の一方は、ハロー注入として周知であり、４０と４２の領域を形成する。他方の注入は、ソース・ドレイン拡張注入であって、領域４４と４６を形成する。領域４４と４６は、基板１２の導電タイプと反対の導電タイプの領域であり、ハロー領域４０と４２は、基板１２の導電タイプと同じ導電タイプである。基板１２は、Ｐ−井戸またはＮ−井戸の典型であり、ＳＯＩとして知られる基板に一般的な、絶縁層で覆われている。ハロー領域４０と４２は、パンチスルーを改善するためである。
【００１４】
側壁スペーサ４８、５０の形成と、ソース・ドレインの重注入後の素子構造１０を図７に示した。ソース・ドレインの重注入によって、重いドーピング接触領域５２，５４が形成された。ゲート電極１８の直下部に隣接した領域５２，５４の部分は、比較的軽くドーピングされる。領域５４、５２のドーピング濃度は、領域４０、４２のドーピング濃度より著しく高い。図７に示した素子構造１０は、完成されたトランジスタである。
【００１５】
ＨＣｌ以外の無水ハロゲン化物も同様な結果を示す。例えば、気体のＨＦは、同様な条件で効果的に金属酸化物を除去する。ＨＣｌに対するＨＦの問題点は、ＨＦはシリコン酸化物に対する選択性が小さいことである。従って、境界面酸化物１４は、金属酸化物を突き抜けた後は、ＨＣｌよりもＨＦでの方が、高速で除去される。又、金属弗化物は金属塩化物よりも揮発性が弱いので、金属酸化物の除去には有効ではない。従ってＨＣｌは、気体ＨＦよりも使用に好適である。有効な他の気体ハロゲン化物の例は、ＨＩ、ＨＢｒ、Ｉ２、Ｂｒ２、Ｃｌ２、およびＦ２である。ハフニウム酸化物は、ポリシリコンに対して安定な高ｋ誘電体として特に利点がある。ハフニウム酸化物は、他の高ｋ誘電体と比較して、ポリシリコンが成膜される際のポリシリコンに対して反応性が弱い。
【００１６】
ＨＣｌにｒｆ活性がないことは利点であった。代表的なプラズマエッチングは塩素ガスを含むｒｆを使用するが、基板に窪みをもたらした。その窪みは、化学エッチングと区別される物理エッチングの、ｒｆで活性化された塩素による表面衝撃によると考えられる。ｒｆがないと、金属酸化物は化学的除去のみになる。本発明の化学的除去は、気体ハロゲン化物好ましくはＨＣｌと、金属酸化物と、が反応して、ＨＣｌの一部と金属酸化物中の金属との副産物を生成することによると考えられる。又、その副産物は揮発性なので、反応チャンバから容易に除去され、ウエハから離れる。これによって窪みが回避されることは、非常に有益である。なぜならば窪みによって、注入ドーピングが不均一になり、その結果、電気抵抗の上昇や他のトランジスタ性能の劣化をもたらす。
【００１７】
特定の実施例に関して、有益性、他の利点、および問題解決法を記載した。しかしながら、有益性、利点、問題解決法、および、すべての有益性、利点、問題解決法をもたらす因子は、すべての請求項の、臨界の必要な、或いは本質的な特徴や要素とし構築されていない。ここで使用される、「からなる」「特徴とする」等の言葉やその変形は非限定的に使用されている。工程、方法、物質、装置等の要素のリストは、これらの要素を含むだけではなくて、リストとして示していない、又は、そのような工程、方法、物質、装置に固有の他の要素も含む。
【図面の簡単な説明】
【００１８】
【図１】本発明の好ましい実施例による半導体ウエハの一部の連続断面図。
【図２】本発明の好ましい実施例による半導体ウエハの一部の連続断面図。
【図３】本発明の好ましい実施例による半導体ウエハの一部の連続断面図。
【図４】本発明の好ましい実施例による半導体ウエハの一部の連続断面図。
【図５】本発明の好ましい実施例による半導体ウエハの一部の連続断面図。
【図６】本発明の好ましい実施例による半導体ウエハの一部の連続断面図。
【図７】本発明の好ましい実施例による半導体ウエハの一部の連続断面図。
【図８】図１乃至７に示される断面を達成するために使用される方法の一部を実施するのに有用な装置。
【図８】
2004537857.tif 000003
【国際公開パンフレット】
2004537857.tif 000004
2004537857.tif 000005
2004537857.tif 000006
2004537857.tif 000007
2004537857.tif 000008
2004537857.tif 000009
2004537857.tif 000010
2004537857.tif 000011
2004537857.tif 000012
2004537857.tif 000013
2004537857.tif 000014
2004537857.tif 000015
2004537857.tif 000016
2004537857.tif 000017
2004537857.tif 000018
2004537857.tif 000019
2004537857.tif 000020
【国際公開パンフレット（コレクトバージョン）】
2004537857.tif 000021
【手続補正書】
【提出日】平成15年1月28日(2003.1.28)
【手続補正１】
【補正対象書類名】特許請求の範囲
【補正対象項目名】全文
【補正方法】変更
【補正の内容】
【特許請求の範囲】
【請求項１】
半導体基板を設ける工程と、
該半導体基板の上に金属酸化物層を形成する工程と、
該金属酸化物層の第１の部分にゲート電極をパターニングする工程と、
該半導体基板を加熱し、加熱しながら該半導体基板上にハロゲン化物を含む化学物質を流すことによって該金属酸化物の第２の部分を除去する工程であって、該金属酸化物の第２の部分は該金属酸化物層の第１の部分に隣接していることと、
該金属酸化物層の第２の部分の除去を、反応チャンバ内でｒｆ活性化せずに行うことと、
からなる半導体素子を形成する方法。
【請求項２】
前記ハロゲン化物を含む化学物質は更に水素を含む請求項１に記載の方法。
【請求項３】
前記ハロゲン化物を含む化学物質がＨＣｌである請求項２に記載の方法。
【請求項４】
前記金属酸化物層がハフニウム酸化物である請求項１に記載の方法。
【請求項５】
ハロゲン化物を含む化学物質を流す前に、パターン化されたゲート電極の上に、パターン化されたＡＲＣ層を形成する工程と、
ハロゲン化物を含む化学物質を流した後に、パターン化されたＡＲＣ層を除去する工程と、
から更になる請求項１に記載の方法。
【請求項６】
前記金属酸化物層の下部に第１の境界面酸化物層を形成する工程と、
前記金属酸化物層の第２の部分を除去した後に、第１の境界面酸化物の少なくとも１部を除去する工程と、
から更になる請求項５に記載の方法。
【請求項７】
第１の境界面酸化物層の少なくとも１部の除去が、水素と弗素とを含む化学物質を使用
して行われる請求項６に記載の方法。
【請求項８】
前記半導体基板の上に、第２の境界面酸化物を更に形成する請求項７に記載の方法。
【請求項９】
前記除去する工程が、約６２５℃と６７５℃の間の温度で行われる請求項１に記載の方法。
【請求項１０】
前記除去する工程が、約５０トール（Ｔｏｒｒ）の圧力で約６０秒間行われ、ハロゲン化物を含む化学物質の流速が約１ＳＬＭである請求項９に記載の方法。
【請求項１１】
加熱が放射源を使用して行われる請求項１に記載の方法。
【請求項１２】
半導体基板を反応チャンバ内に設置する工程と、
金属酸化物層を加熱する工程と、
ｒｆ活性化せずに、加熱しながら塩素含有化学物質を流す工程であって、該塩素含有化学物質は金属酸化物層の一部と反応して副産物を生成し、同副産物は該金属酸化物層からの成分からなることと、
同副生成物を反応チャンバから除去する工程と、
からなる半導体基板上の金属酸化物層を除去する方法。
【請求項１３】
半導体基板を設ける工程と、
ハフニウムと酸素とからなる金属酸化物層を該半導体基板上に形成する工程と、
放射を使用して該半導体基板を加熱し、水素と塩素とを含む化学物質を流すことによって、該金属酸化物層の一部を除去する工程と、
該金属酸化物層の第２の部分の除去を、反応チャンバ内でｒｆ活性化せずに行うことと、
からなる半導体素子の形成方法。
【請求項１４】
前記半導体基板を、約６２５℃と６７５℃の間の温度で加熱する請求項１３に記載の方法。
【請求項１５】
前記半導体基板がシリコンからなる請求項１３に記載の方法。
【請求項１６】
金属酸化物層の下部に第１の境界面酸化物層を形成する工程と、
該金属酸化物層の一部を除去した後に、該第１の境界面酸化物の少なくとも一部を除去する工程と、
から更になる請求項１５に記載の方法。
【請求項１７】
前記第１の境界面酸化物層の少なくとも一部を、水素と弗素とを含む化学物質を使用して除去する請求項１６に記載の方法。
【請求項１８】
前記半導体基板の上に第２の境界面酸化物を更に形成する請求項１７に記載の方法。
【請求項１９】
半導体基板を設ける工程と、
該半導体基板の上部に金属酸化物層を形成する工程と、
該半導体基板を加熱し、気体ハロゲン化物を流すことによって、該金属酸化物層の一部を除去する工程と、
該金属酸化物層の部分の除去を、反応チャンバ内でｒｆ活性化せずに行うことと、
からなる金属酸化物の形成方法。
【請求項２０】
前記気体ハロゲン化物が水素を含む請求項１９に記載の方法。
【請求項２１】
前記気体ハロゲン化物がＨＣｌである請求項２０に記載の方法。
【請求項２２】
前記気体ハロゲン化物がＨＦである請求項２０に記載の方法。
【請求項２３】
前記金属酸化物がハフニウムと酸素とを含む請求項１９に記載の方法。
【請求項２４】
前記半導体基板の加熱が、６２５℃と６７５℃の間の温度で行われる請求項１９に記載の方法。
【請求項２５】
６００℃と８００℃の間で加熱された半導体基板の上を、ｒｆ活性化せずに気体ＨＣｌを流す工程によって、半導体基板から、露出された部分およびゲート電極の下部の部分からなる金属酸化物層を選択的に除去する方法。
【請求項２６】
前記半導体基板が６２５℃と６７５℃との間の温度で加熱される請求項２５に記載の方法。
【請求項２７】
前記金属酸化物がハフニウム酸化物である請求項２６に記載の方法。
【請求項２８】
前記半導体基板が放射によって加熱される請求項２７に記載の方法。
【請求項２９】
前記金属酸化物が酸化物層を覆う請求項２８に記載の方法。
【国際調査報告】
2004537857.tif 000022
2004537857.tif 000023
2004537857.tif 000024
2004537857.tif 000025